ПЛАСТИЧНАЯ СМАЗКА
GREASE

Изобретение относится к смазочным материалам и может быть использовано в области машино- и приборостроения для смазки узлов трения машин и механизмов.
Известна высокотемпературная пластичная смазка ЦИАТИМ-221 на основе полиорганосилоксановой жидкости 132-25, загущенной кальциевым мылом стеариновой кислоты с добавлением церизина-80 и пакета присадок /ГОСТ 9433-80/.
Смазка обладает хорошими вязкостно-температурными характеристиками. Однако трибометрические свойства у нее низкие и недостаточен температурный предел работоспособности.
Известна также смазка «Силкон» на основе ЦИАТИМ-221 с добавлением эфира и комплекса меди /патент РФ №2119533, C07M 161/00, 1998 г./, обладающая хорошими вязкостно-температурными смазочными характеристиками. Однако она имеет недостаточно высокие смазочные свойства.
Техническим результатом изобретения является повышение противоизносных и нагрузочных характеристик смазки, что приводит к расширению области применения и увеличению ресурса работы узлов трения машин и механизмов.
6
10
Технический результат достигается тем, что смазка на основе ЦИАТИМ-221 и добавок содержит в качестве добавок синтетическое масло на основе эфира пентаэритрита и жирных кислот фракции C-C и присадку - салицилаль-2-аминотиазол формулы:
при следующих соотношениях компонентов,  мас.%:
синтетическое масло - 1,8-20
салицилаль-2-аминотиазол - 1,2-15
ЦИАТИМ-221 - остальное.
6
10
В качестве масла на основе эфира пентаэритрита и жирных кислот фракции C-C может быть использовано, например, смазочное масло Б-3В /ТУ 38-101285-85, изготовитель ЗАО «Завод имени Шаумяна»/.
Изобретение обладает изобретательским уровнем, так как не известно использование салицилаль-2-аминотиазола в качестве присадки в смазочных композициях для улучшения смазочных характеристик.
Смазку (силкон-4) готовят, например, получением концентрата при нагревании до 70-80°C и интенсивном перемешивании масла, например Б-3В, и присадки. Для получения пластичной смазки в смазку ЦИАТИМ-221 добавляют нагретый до 60-70°C концентрат при интенсивном перемешивании.
Ниже приведен пример получения салицилаль-2-аминотиазола.
К раствору 1,22 г (0,01 молей) салицилового альдегида в 20 мл этанола прибавляют раствор 1 г (0,01 молей) - 2-аминотиазола и кипятят в течение часа на водяной бане. Выпавший по охлаждении раствора осадок отфильтровывают и перекристаллизовывают из этанола.
пл
Желтые кристаллы, Т=81-82°C. Выход 1,73 г (85%).
10
8
2
Найдено, %: C 58,92, H 4.05, N 13.82. Для CHNOS.
Вычислено, %: C 58.81, H 3.95, N 13.72.
1
3
Аr
Н ЯМР (300 МГц), CDCI, δ, м.д.: 6.95-7.69 (6Н, м, C-H), 9.21 (1Н, c, CH=N), 12.26 (1H, c, OH).
-1
ИК-спектр, ν см (вазелиновое масло):
3673 ш. ср. (OH), 1606 с (CH=N).
Противоизносные свойства определяли на четырехшариковой машине трения по ГОСТ 9490-75.
Температуру каплепадения определяли по ГОСТ 6793-53.
Данные испытаний смазки с использованием в качестве масла - масло Б3В приведены в таблице.
Для сравнения в таблице под номером состава 2 приведены данные испытаний для смазочной композиции «Силкон» /патент РФ №2119533/ состава ЦИАТИМ-221 - 79,5 мас.%, эфир диоктилфталата - 15 мас.%, комплекс бис-(2-окси-нафтальалкилимината) меди - 4 мас.%, порошок фторопласта - 1,5 мас.%.
Таблица
№образца
Количество ЦИИАТИМ-221, мас.%
Количество, вес.%
Свойства
Р<sub>кр</sub>, кг
d<sub>сp</sub>, мм
Т° каплепадения
присадка
Б-ЗВ
1
100
-
-
95
2,20
190
2
Смазка «Силкон»
-
-
135
1,40
220
3
97
1,2
1,8
150
1,40
230
4
95
2
3
280
1,00
290
5
90
4
6
360
0,38
310
6
85
6
9
410
0,30
320
7
80
8
12
430
0,24
320
8
75
10
15
440
0,23
330
9
70
12
18
430
0,24
330
10
65
15
20
280
0,6
250
11
60
18
22
130
1,4
180
Как видно из данных таблицы при часовых испытаниях критическая нагрузка увеличивается в 1,1-3,2 раза по сравнению с прототипом (смазка «СИЛКОН») и в 1,6-4,6 раз по сравнению с ЦИАТИМ-221, а диаметр пятна износа уменьшается до 6 раз по сравнению со смазкой «СИЛКОН» и в 1,5-9,5 раз по сравнению с ЦИАТИМ-221. При этом температура каплепадения повышается на 10-110°C по сравнению со смазкой «СИЛКОН» и на 40-140°C по сравнению с ЦИАТИМ-221.
Таким образом, смазка (силкон-4) обладает улучшенными смазочными характеристиками.